(57)【要約】【課題】防虫成分の含有量を抑えつつ防虫効果を安定して発揮できる間仕切り用シートを提供する。【解決手段】防虫成分を放出可能な徐放性防虫樹脂成形体である間仕切り用シートにおいて、主成分としての塩化ビニル系樹脂に、防虫成分としてピレスロイド系防虫剤と、防虫性付与成分として紫外線吸収剤及びオレンジ色に着色するための染料又は顔料と、を含む樹脂組成物をシート状に成形してなる。また、樹脂組成物中の防虫成分の濃度が０．６重量％以上であり、ピレスロイド系防虫剤がエトフェンプロックスである。【選択図】図１
2020109070.tif 000002
【特許請求の範囲】
【請求項１】
防虫成分を放出可能な徐放性防虫樹脂成形体である間仕切り用シートにおいて、
主成分としての塩化ビニル系樹脂に、
防虫成分としてピレスロイド系防虫剤と、
防虫性付与成分として紫外線吸収剤及びオレンジ色に着色するための染料又は顔料と、
を含む樹脂組成物をシート状に成形してなることを特徴とする間仕切り用シート。
【請求項２】
前記ピレスロイド系防虫剤がエトフェンプロックスである請求項１に記載の間仕切り用シート。
【請求項３】
前記樹脂組成物中の前記防虫成分の濃度が０．６重量％以上である請求項１又は請求項２に記載の間仕切り用シート。
【請求項４】
前記樹脂組成物に、可塑剤として難燃性可塑剤の少なくとも一種を含む請求項１乃至請求項３のいずれか一項に記載の間仕切り用シート。
【請求項５】
複数のシート状樹脂成形体を積層してなる請求項１乃至請求項４のいずれか一項に記載の間仕切り用シート。
【発明の詳細な説明】
【技術分野】
【０００１】
本発明は、間仕切り用シートの技術に関し、より詳細には防虫成分を放出可能な徐放性防虫樹脂成形体である間仕切り用シートに関する。
【背景技術】
【０００２】
従来、工場・倉庫・配送センター等の出入りの頻繁な出入口や、工場・作業所等の屋内の間仕切りとして合成樹脂製の間仕切り用シートが用いられており、中でも、塩化ビニル系樹脂製のものが多く用いられている。塩化ビニル系樹脂製の間仕切り用シートとすることで、透明性に優れ、かつ柔軟性に富むため、例えば、出入口に設置することで、出入り時に神経を使うことがなく、抵抗感なく出入りができるという利点を有している。
【０００３】
ところで、この種の合成樹脂製のシート材として、例えば、特許文献１又は特許文献２に開示されるように、ゴキブリ、蟻、クモ、ムカデ等の昆虫等やネズミ等の小動物等（以下、このような昆虫や小動物等を総称して「害虫」という。）が施設や各種機器の内部に侵入することを防止するために所定の防虫成分を放出可能としたシート材（徐放性防虫樹脂成形体）が公知である。かかる徐放性防虫樹脂成形体を間仕切り用シートとして用いることで、防虫効果により出入口や間仕切りを介した害虫の侵入を防ぐことが期待される。
【０００４】
しかしながら、上述した従来の徐放性防虫樹脂成形体は、特許文献２にも、樹脂組成物中の防虫成分の含有量として１０〜４０重量％の範囲とするのが一般的であると開示されているとおり、防虫成分の徐放性を考慮して、一般的には樹脂組成物中の基材樹脂に対して飽和溶解量以上に防虫成分を含有させておく必要があったため、防虫成分の含有量を多くすることで、防虫成分が外表面にブリードアウトしてべたつき（タック性）が発生し易いという問題があった。そのため、かかる徐放性防虫樹脂成形体を間仕切り用シートに用いると、出入り時に間仕切り用シートが粘着して円滑な通行を妨げるだけでなく、間仕切り用シートに塵埃が付着し易くなって防虫効果が低下してしまうという問題があった。
【先行技術文献】
【特許文献】
【０００５】
【特許文献１】実開昭５９−１９３２８３号公報
【特許文献２】特開２０１１−１３２３７５号公報
【発明の概要】
【発明が解決しようとする課題】
【０００６】
そこで、本発明では、間仕切り用シートに関し、前記従来の課題を解決するもので、防虫成分の含有量を抑えつつ防虫効果を安定して発揮できる間仕切り用シートを提供することを目的とする。
【課題を解決するための手段】
【０００７】
本発明の解決しようとする課題は以上の如くであり、次にこの課題を解決するための手段を説明する。
本発明者らは、上記課題に鑑み鋭意検討を重ねた結果、防虫成分と防虫性付与成分とを含む樹脂組成物の成形体とすることで、間仕切り用シートとして防虫性分の含有量を抑えつつ防虫効果を安定して発揮できる従来にない間仕切り用シートが得られることを見出し、本発明の完成に至ったのである。
【０００８】
すなわち、請求項１においては、防虫成分を放出可能な徐放性防虫樹脂成形体である間仕切り用シートにおいて、主成分としての塩化ビニル系樹脂に、防虫成分としてピレスロイド系防虫剤と、防虫性付与成分として紫外線吸収剤及びオレンジ色に着色するための染料又は顔料と、を含む樹脂組成物をシート状に成形してなるものである。
【０００９】
請求項２においては、前記ピレスロイド系防虫剤がエトフェンプロックスであるものである。
【００１０】
請求項３においては、前記樹脂組成物中の前記防虫成分の濃度が０．６重量％以上であるものである。
【００１１】
請求項４においては、前記樹脂組成物に、可塑剤として難燃性可塑剤の少なくとも一種を含むものである。
【００１２】
請求項５においては、複数のシート状樹脂成形体を積層してなるものである。
【発明の効果】
【００１３】
本発明の効果として、防虫成分の含有量を抑えつつ防虫効果を安定して発揮できる。
【図面の簡単な説明】
【００１４】
【図１】本発明の一実施例に係る間仕切り用シートの全体的な構成を示した断面図である。
【図２】別実施例の間仕切り用シートの断面図である。
【図３】別実施例の間仕切り用シートの断面図である。
【発明を実施するための形態】
【００１５】
次に、発明を実施するための形態を説明する。
【００１６】
図１に示すように、間仕切り用シート１は、防虫成分を放出可能な徐放性防虫樹脂成形体として塩化ビニル系樹脂からなる母材２に防虫剤３が分散された状態で保持されている。具体的には、間仕切り用シート１は、主成分としての塩化ビニル系樹脂に、防虫成分としてピレスロイド系防虫剤と、防虫性付与成分として紫外線吸収剤及びオレンジ色に着色するための染料又は顔料と、を含む樹脂組成物が成形されたシート状樹脂成形体として形成されている。
【００１７】
１．主成分
樹脂組成物の主成分としては、シート材とした場合に透明性に優れ、かつ柔軟性に富む塩化ビニル系樹脂が用いられる。塩化ビニル系樹脂としては、塩化ビニルの重合体又は塩化ビニルと共重合可能な他単量体との共重合体を用いることができる。塩化ビニルと共重合可能な単量体としては、例えば、酢酸ビニル、アクリロニトリル、スチレン、アクリル酸エステル、メタクリル酸エステル、エチレン、プロピレン、ブチレン等が挙げられる。これらの塩化ビニル系樹脂は、一種類又は二種類以上を組み合わせて用いることができ、また他の合成樹脂がブレンドされてもよい。
【００１８】
塩化ビニル系樹脂は、通常用いられる平均重合度が４００〜３０００のものを用いることができるが、好ましくは平均重合度が７００〜１７００のものが用いられ、より好ましくは平均重合度が９００〜１５００のものが用いられる。塩化ビニル系樹脂の平均重合度を変化させることで、間仕切り用シート１において防虫成分（防虫剤３）のリリースコントロールが可能になり、塩化ビニル系樹脂の平均重合度が高いほど防虫成分が滞留する時間が長くなり防虫成分の徐放性に優れる一方、平均重合度が高すぎると加工性に劣るからである。
【００１９】
２．防虫成分
樹脂組成物の防虫成分としては、通常防虫剤として用いられる各種生理活性物質のうち、非蒸散性で、優れた忌避性と速効性を有し、しかも急性毒性を示しにくいピレスロイド系防虫剤が用いられる。ピレスロイド系化合物としては、例えば、ピレトリン、ペルメトリン、アレスリン、フタルスリン、プラレトリン、シフェノトリン、フェノトリン、レスメトリン、フラメトリン、イミプロトリン、フェンバレレート、フェンプロパトリン、シハロトリン、シフルトリン、エトフェンプロックス、トラロメトリン、エスビオスリン及びテラレトリン等が挙げられ、これらの中でも、特にエトフェンプロックスが好ましく用いられる。エトフェンプロックスは、ピレスロイド系防虫剤の中でも、低濃度で防虫効果を発揮しやすいとともに、人や動物に対する安全性を確保しやすいため好適である。これらの防虫成分は、一種類又は二種類以上を組み合わせて用いることができる。
【００２０】
防虫成分の含有量は、防虫成分の種類、塩化ビニル系樹脂の種類、その他の成分（可塑剤等）の種類やその量、さらには間仕切り用シート１の厚さや有効期間等の諸条件によって適宜調整されるが、樹脂組成物中において０．２重量％〜５．０重量％で、好ましくは０．６重量％以上、より好ましくは０．９重量％以上である。防虫成分の含有量が０．２重量％より少ないと防虫効果が低くなり、防虫効果の持続時間が短縮するからであり、５．０重量％を超えると間仕切り用シート１の強度が低下するとともに、タック性が生じて現場使用に支障をきたすからである。
【００２１】
３．防虫性付与成分
防虫性付与成分とは、間仕切り用シート１に害虫が忌避する機能（防虫性）を付与する成分のことで、具体的には、樹脂組成物の防虫性付与成分としては、３５０〜３６０ｎｍの光の透過を阻止するための紫外線吸収剤と、４００〜５５０ｎｍの光の透過を阻止するべく間仕切り用シート１をオレンジ色に着色するための染料又は顔料が用いられる。害虫は、主に紫外線領域の３５０〜３６０ｎｍの光に感応して活動し、４００〜５５０ｎｍ、特に４７０〜４８０ｎｍの光に感応して活動するものがあるため、かかる波長の光の透過を阻止することで、間仕切り用シート１として上述した防虫成分で不足する性能を補いつつ、長期に渡り安定して防虫性能を発揮できるようになる。
【００２２】
紫外線吸収剤としては、例えば、２−ヒドロキシ−４−メトキシベンゾフェノン、２−ヒドロキシ−４−ｎ−オクトキシベンゾフェノン等のベンゾフェノン系；２−（２’−ヒドロキシ−５’−メチルフェニル）ベンゾトリアゾール、２−（３−ｔ−ブチル−５−メチル−２−ヒドロキシフェニル）−５−クロロベンゾトリアゾール、２−［２−ヒドロキシ−３，５−ビス（α，α−ジメチルベンジル）フェニル］−２Ｈ−ベンゾトリアゾール、２−（２’−ヒドロキシ−３’，５’ジイソプロピルフェニル）−５−クロロベンゾトリアゾール、２，２’−メチレンビス［４−（１，１，３，３−テトラメチルブチル）−６−（２Ｈ−ベンゾトリアゾール−２−２イル）フェノール］等のベンゾトリアゾール系；フェニルサリチレート、パラオクチルフェニルサリチレート等のサリチレート系等が挙げられる。
【００２３】
染料又は顔料としては、例えば、クロム酸バリウム、黄鉛、黄色酸化鉄、亜鉛黄、カドミウムイエロー、黄土、チタン黄、鉛シアナミド、鉛酸カルシウム、イソインドリンイエロー、ローダミンレーキ、アンスラキノンイエロー、ハンザイエローＧ、ハンザイエロー１０Ｇ、ハンザイエローＡ、ハンザイエロー５Ｇ、ハンザイエロー３Ｇ、ハンザイエローＧＲ、ハンザイエローＲＮ、ナフトールイエローＳ、ダイヤジンイエローＣ、ベンジジンイエロー、ベンジジンイエローＧ、ベンジジンイエローＧＲ、パーマネントイエローＮＣＧ、バルカンファストイエロー５Ｇ、バルカンファストイエローＲ、タートラジンレーキ、キノリンイエローレーキ、アンスラゲンイエロー６ＧＬ、パーマネントイエローＦＧＬ、パーマネントイエローＨ１０Ｇ、パーマネントイエローＨＲ、アンスラピリミジンイエロー、縮合アゾレッド、ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ等が挙げられる。これらの染料又は顔料は、一種又は二種以上を用いて間仕切り用シート１がオレンジ色になるように適宜配合することができる。
【００２４】
４．その他の成分
樹脂組成物には、その他、任意の機能を付与するための各種成分を機能性材料として含んでもよい。機能性材料としては、例えば、可塑剤、安定剤、艶消剤、抗酸化剤、分散剤等の添加材料の他、抗菌剤、防黴剤、帯電防止剤、耐候剤等が挙げられる。この種の機能性材料は、樹脂組成物に含有されて間仕切り用シート１において防虫剤３とともに母材２の中に分散されてもよく、母材２とは異なる樹脂層に含有された状態で母材２の表面に存在するようにしてもよい（図３等参照）。
【００２５】
可塑剤としては、塩化ビニル系樹脂に通常用いられるものとして、例えば、ジブチルフタレート（ＤＢＰ）、ジヘキシルフタレート、ジ−２−エチルヘキシルフタレート（ＤＯＰ）、ジ−ｎ−オクチルフタレート、ジイソデシルフタレート等のフタル酸エステル系可塑剤；ジオクチルアジペート、ジイソデシルアジペート、ジオクチルセバケート等の脂肪族二塩基酸エステル系可塑剤；トリオクチルトリメリテート（ＴＯＴＭ）、トリデシルトリメリテート等のトリメリット酸エステル系可塑剤；トリクレジルホスフェート（ＴＣＰ）、トリフェニルホスフェート（ＴＰＰ）、トリキシリルホスフェート、トリオクチルホスフェート、オクチルジフェニルホスフェート、クレジルジフェニルホスフェート、トリブトキシエチルホスフェート、トリクロロエチルホスフェート、トリス（２−クロロプロピル）ホスフェート、トリス（２，３−ジクロロプロピル）ホスフェート、トリス（２，３−ジブロモプロピル）ホスフェート、トリス（ブロモクロロプロピル）ホスフェート、ビス（２，３−ジブロモプロピル）−２，３−ジクロロプロピルホスフェート、ビス（クロロプロピル）モノオクチルホスフェート、含ハロゲンポリホスフェート等のリン酸エステル系可塑剤；ポリエステル系高分子可塑剤、エポキシ化大豆油（ＥＳＢＯ）、エポキシ化アマニ油、液状エポキシ樹脂等のエポキシ系可塑剤；塩素化パラフィン；五塩化ステアリン酸アルキルエステル等の塩素化脂肪酸エステル等が挙げられる。これらの可塑剤は、一種類又は二種類以上を組み合わせて用いることができる。中でも、リン酸エステル系可塑剤、塩素化パラフィン又は塩素化脂肪酸エステル等の、いわゆる難燃性可塑剤の少なくとも一種が添加されることが好ましい。
【００２６】
樹脂組成物中の可塑剤の含有量は、塩化ビニル系樹脂１００重量部に対して３０〜１５０重量部、好ましくは４０〜１００重量部であり、その内、難燃性可塑剤の配合割合は、樹脂組成物中の可塑剤全量の２０重量％以上、好ましくは２０〜５０重量％である。難燃性可塑剤は、難燃性可塑剤の含有量が２０重量％よりも少ないと揮発する可塑剤の発火を防ぐことが困難であるからである。なお、難燃性可塑剤のみであれば可塑化効率が悪いので、可塑化効率の良い可塑剤、例えばＤＯＰ等を併用するのが望ましい。
【００２７】
安定剤としては、例えば、鉛（Ｐｂ）系、バリウム−亜鉛（Ｂａ−Ｚｎ）系、カルシウム−亜鉛（Ｃａ−Ｚｎ）系、錫（Ｓｎ）系等が挙げられる。これらの安定材は、一種類又は二種類以上を組み合わせて用いることができる。なお、樹脂組成物中の安定剤の含有量は、塩化ビニル系樹脂１００質量部に対して０．５〜１０質量部、好ましくは１．０〜５．０質量部である。
【００２８】
間仕切り用シート１としては、防虫剤３が外表面にブリードアウトして、間仕切り用シート１の外部に蒸発しないように母材２に残留されることが求められる。防虫剤３が外表面にブリードアウトしてべたつき（タック性）が発生すると、間仕切り用シート１として現場使用に支障をきたすだけでなく、塵埃が付着し易くなって防虫効果が低下したりするからである。そのため、樹脂組成物又は防虫成分を含むマスターバッチにおいて、防虫成分を保持し、かつ徐放性を付与する作用を有するための化合物を含めることが好ましい。そのような化合物としては、例えば、スルホンアミド誘導体、スルホン酸エステル誘導体、カルボン酸アミド誘導体、カルボン酸エステル誘導体等の化合物が挙げられる。このような化合物を樹脂組成物に含有させることにより、間仕切り用シート１から防虫成分を長期間にわたり放出することが可能となる。
【００２９】
５．間仕切り用シート
図１に示したように、間仕切り用シート１は一つのシート状樹脂成形体よりなる単層で形成されているが、例えば、図２に示すように複数（図２では３層）のシート状樹脂成形体の積層体として形成してもよく、図３に示すように母材２とは異なり防虫性能を発揮しないが他の機能有する樹脂層４を有する一種又は二種以上のシート状樹脂成形体の積層体として形成してもよい。後者の樹脂層４としては、難燃剤、抗菌剤、防黴剤、帯電防止剤、耐候剤等の機能性材料を配合して所与の機能を発現するようにしてもよい。
【００３０】
間仕切り用シート１の厚さは、０．０２〜５．０ｍｍであり、好ましくは０．０５〜２．０ｍｍであり、より好ましくは０．２〜１．０ｍｍである。一つのシート状樹脂成形体よりなる単層で所定の厚さとなるように形成する他、上述したように、複数のシート状樹脂成形体を積層させて所定の厚さとなるように形成してもよい。
【００３１】
間仕切り用シート１の平面形状や大きさは適宜設計することができ、その形状としては、例えば、カーテン状、短冊状、のれん状、網目状等が挙げられる。
【００３２】
間仕切り用シート１の製造方法としては、公知の製造方法を選択することができ、例えば、二軸混練機、連続式若しくはバッチ式のニーダー、ロール混練機又はバンバリーミキサー等を用いて樹脂組成物が均一分散するように混練し、得られた混練物をカレンダー法、若しくはＴダイ法又はインフレーション法（溶融押出成形法）等によりシート状に成形される。例えば、カレンダー法による場合には、ロール温度は１５０〜２００℃に設定され、好ましくは１６０〜１９０℃に設定される。樹脂組成物を混練する際には、防虫成分を含む合成樹脂のマスターバッチペレットを用いて、かかるマスターバッチペレットを塩化ビニル系樹脂のペレットと共に一定の割合で混合するようにしてもよい。
【実施例】
【００３３】
以下、本発明の実施例および比較例について説明する。なお、本発明は、以下に示す実施例により制限されるものではない。
【００３４】
＜試料の調製＞
主成分としての塩化ビニル系樹脂、防虫成分としてのピレスロイド系防虫剤、防虫性付与成分としての紫外線吸収剤及び顔料、可塑剤、安定剤等を、表１に示す割合でそれぞれ配合した樹脂組成物を混練し、混練物をカレンダー成形機にて１８０℃で成形を行って、厚さが０．５ｍｍの各試料（シート状樹脂成形体）を得た。各試料は、防虫剤としてマスターバッチペレット（エトフェンプロックス濃度が１５重量％及び２０重量％のもの）の配合量を変えることで、樹脂組成物中のエトフェンプロックスの成分濃度が異なるように調製した（実施例１〜４、比較例１〜２）。なお、同様に、防虫成分の含有しない試料を調製し、これをブランク試料とした。
【００３５】
なお、本実施例では、以下の配合剤を用いた。
塩化ビニル系樹脂：ＰＶＣ（カネビニールＳ１００３Ｎ、カネカ社製）
可塑剤：ＤＯＰ（ＤＯＰ、ジェイ・プラス社製）
可塑剤：ＴＰＰ（レオフォス６５、味の素ファインテクノ社製）
可塑剤：ＥＳＢＯ（ケミサイザーＳＥ−１００、三和合成化学社製）
安定剤（ＡＣ−２９３、ＡＰ−５５１、ＡＣ−２９２、ＡＤＥＫＡ社製）
ピレスロイド系防虫剤：エトフェンプロックス（ＮＩＸＡＭ４１６−Ｘ、ニックス社製）
紫外線吸収剤（キマソーブ８１、ＢＡＳＦジャパン社製）
顔料（イソインドリノンイエロー、縮合アゾレッド、大日精化工業社製）
【００３６】
【表１】
2020109070.tif 000003
【００３７】
＜害虫忌避率試験＞
間切り用シートとしての忌避性能を評価するために害虫忌避率試験を行った。具体的には、上部が開放された有底の試験容器内に、餌及び水とともに、害虫（チャバネゴキブリ）が隠れることのできる２つの営巣用シェルターＡ、Ｂを設置した。シェルターＡは内部に実施例１〜４及び比較例１〜２に係る試料（一辺の長さが５０ｍｍの正方形）を設置したものとし、シェルターＢは防虫成分の含有しないブランク試料を設置したものとした。そして、試験容器内にチャバネゴキブリ１０匹を投入して上方より光を照射した状態で１０時間放置した後、試験容器からシェルターＡ、Ｂを取り出して、それぞれのシェルター内にいるチャバネゴキブリの数を数え、忌避率［％］＝｛（シェルターＢの害虫の数−シェルターＡの害虫の数）／シェルターＢの害虫の数｝×１００の式により、忌避率（％）を算出した。同様の試験をそれぞれ３回行い、その平均値から忌避性能を評価した。
【００３８】
【表２】
2020109070.tif 000004
【００３９】
表２に示すように、実施例１〜４に係る試料はいずれも高い害虫忌避率であり、他方、比較例１〜２に係る試料は、結果にバラつきがあったため有意な忌避率の値を採用することができず、忌避性能を評価することができなかった。この結果から、実施例１〜４に係る間切り用シートは高い害虫忌避率を発揮することから、防虫効果を有することが示された。特に、中でも実施例４に係る試料の害虫忌避率は１００％であった。実施例４に係る試料は、防虫成分の濃度が０．９重量％以上であり、防虫成分の濃度が０．９重量％未満である実施例１〜３に係る試料と比較して忌避率が１３％以上も向上している。この結果から、防虫成分の濃度が０．９重量％以上である間切り用シートは、優れた防虫効果を有することが示された。
【００４０】
＜防虫剤表面量測定及び防虫剤除放量測定＞
間切り用シートとしての使用性能を確認するために、防虫剤表面量測定及び防虫剤除放量測定を行った。具体的には、防虫剤表面量測定は、実施例４に係る試料を粉砕したものの表面をメタノールで洗浄し、高速液体クロマトグラフィ（島津製作所製：ＬＣ−２０１０ＨＴ）にて洗浄溶液に含まれる防虫成分量を測定し、試料１ｃｍ２当たりの表面量（μｇ／ｃｍ２）を算出した。また、薬剤除放量測定は、同様の試料を２４時間放置後に再び防虫成分量を測定し、試料１ｃｍ２当たりの表面量を算出したものを薬剤除放量（μｇ／ｃｍ２・２４ｈ）とした。
【００４１】
【表３】
2020109070.tif 000005
【００４２】
表３に示すように、実施例４に係る試料については、防虫剤表面量測定及び防虫剤除放量測定のいずれにおいても忌避性能が発揮される下限量である５．０（μｇ／ｃｍ２）を超えており、また外表面においても外観観測の結果からはタック性の発現は認められなかった。これらの結果から、間切り用シートとして現場使用した場合に、安定して防虫効果を発揮することが示された。
【符号の説明】
【００４３】
１    間仕切り用シート
２    母材
３    防虫剤
【図１】
2020109070.tif 000006
【図２】
2020109070.tif 000007
【図３】
2020109070.tif 000008